(57)【要約】【課題】低コストでカーボンナノチューブを含むナノ粒子を製造する。【解決手段】気泡中で、正負の炭素電極間アーク放電を行う。放電後、カーボンナノチューブ、ナノホーン、ナノオニオン、ナノフラワー等のナノ粒子が泡膜に付着した状態で得られる。【選択図】図１
2005298313.tif 000002
【特許請求の範囲】
【請求項１】
泡を容器に満たし、正極と負極にカーボンロッドを用いて気泡中での電極間アーク放電を行う。放電後、得られるカーボンナノチューブを含むナノ粒子の製造方法。
【請求項２】
前記反応媒体として泡を用いる１に記載のカーボンナノチューブの製造方法。
【請求項３】
前記正負電極として、高純度グラファイトを用いる１に記載のカーボンナノチューブの製造方法。
【請求項４】
前記カーボンナノチューブとともにナノホーン、ナノオニオン、ナノフラワー等のナノ粒子が得られる１に記載のカーボンナノチューブの製造方法。
【発明の詳細な説明】
【技術分野】
【０００１】本発明は、カーボンナノチューブの製造方法に関し、低コストかつ高純度で生成されるカーボンナノチューブ、ナノホーン、ナノオニオン、ナノフラワー等のナノ粒子の製造方法に関する。
【背景技術】
【０００２】ナノ粒子の代表であるカーボンナノチューブは１９９１年に当時ＮＥＣの飯島澄男氏（現名城大学教授）がフラーレンの研究中に発見した物質である。カーボンナノチューブは、炭素原子が六角網状に配列したグラッフェンシートが筒状に巻いたチューブ状の物質であり、その直径は数ナノメートルオーダーである。最初に発見されたそれは、グラッフェンシートが同心円状に何重にも重なったもので多層カーボンナノチューブと呼ばれるようになった。それに対して１枚のグラッフェンシート状のものを単層カーボンナノチューブと呼び、１９９３年に発見された。また、ナノホーンやナノオニオンなどのナノ粒子に関する研究が近年活発化しており、今後ナノテクノロジー分野において更なる研究発展が期待される。【０００３】上記カーボンナノチューブは、炭素の配列によって金属や半導体となる電気的特性、優れた機械的強度、極めて高い熱伝導率などからナノテクノロジーのキー素材として広範囲に利用されている。また、ナノホーンはその特異な形状から燃料電池用の水素の貯蔵材料として期待されている。しかし、カーボンナノチューブと同様にこれらナノ粒子の製造方法には様々な方法があるにもかかわらず、製造コストが高く製造効率がよくないなどの理由から大量生産に至ってない。環境問題の打開案として、低コストかつ効率のよいナノ粒子の製造方法の確立が求められている。【０００４】現在、カーボンナノチューブやナノホーン、ナノオニオンの代表的な製造方法としてアーク放電を利用する方法、レーザを照射する方法、高温気体中で合成する方法など様々である。いずれの方法も高真空の不活性気体中、若しくは高温の気体中において炭化物質に高エネルギーを印加することにより、カーボンナノチューブを製造する方法である。特に、アーク放電を利用したカーボンナノチューブの製造法は歴史が古く、大気圧の１万分の１程度の高真空中で、ＨｅやＡｒなどの不活性気体を置換し、炭素電極間に１００Ａ前後の大電流を流し、アーク放電を行う。そして、負極のカーボンロッド表面に成長した堆積物を採取し、電気炉での高温処理、強酸処理、超音波処理等の複雑な精製工程を経て不純物を除去し、カーボンナノチューブを分離する。図１４に従来の製造装置の構成図を示す。【０００５】従来の製造方法は、図１４に示すような密閉された容器８に正極２、負極３ともに炭素からなる電極を対面して配置する。正極２は前後に可動する移動機構により、図１４の紙面を左右に移動させることができる。真空装置９により密閉容器内を大気圧の１万分の１前後にし、外部気体供給装置１０より不活性気体６を密閉容器内に満たす。電源７より正極２、負極３間に１００Ａ前後の大電流を流した後、正極を負極に接近しアーク放電を開始する。以上の方法により放電を継続すると、正極２の先端放電部分の炭素が蒸発し気化する。この蒸発した炭素微粒子がＨｅ等の不活性気体により急激に冷却され再結晶化し、負極表面に堆積物を形成する。この負極堆積物を高温の電気炉や遠心分離器、強酸等を用いて精製し、目的とするカーボンナノチューブを得る。
【発明の開示】
【発明が解決しようとする課題】
【０００６】従来製造方法のいずれにおいても、反応場に高真空や高温気体を用いるため、装置全体のコストが高く、得られるカーボンナノチューブは低密度かつ少量である。また、密閉された容器内で放電反応を行うため操作の自由度が制限されるという問題がある。また、カーボンナノチューブのほかに不純物を多く含むため複雑な精製手順を必要とする。【０００７】近年、アーク放電を利用した製造方法においては、水素ガスを置換気体として用いるケースが増加している。これは、水素ガスを用いることにより放電時発生する不純物が抑えられるためである。【０００８】しかし、密閉された容器中の水素気体は、爆発の危険性があり、取り扱いには細心の注意と徹底した安全管理が必須である。また、アーク放電法以外の方法である高温気体中での合成方法においても、密閉容器内で数千度もの高温気体を用いるため同様の配慮が必要である。このように、従来製造方法ではカーボンナノチューブの製造コストが高く、大量生産が難しいという問題があった。【０００９】本発明は、従来方法における問題点の解決を目指すものである。安全かつ操作性の高い方法で複雑な製造工程を減らすことにより、効率良く、低コストで作製されるカーボンナノチューブやナノホーン、ナノリング等のナノ粒子の製造方法を提供することを目的とする。
【課題を解決するための手段】
【００１０】上記目的を達成するため、本カーボンナノチューブを含むナノ粒子の製造方法は、気泡中での放電現象を利用することを特徴としている。【００１１】本製造方法によれば、従来の製造方法での高真空や高温気体などの気体環境を必要とせず、気泡中で直接的に電極を操作し放電を行うことができるため、操作の自由度が高いことが特徴である。【００１２】従来製造方法に必要である真空装置や密閉容器中での放電作業に必要な電極可動装置、水素等の置換気体を注入する外部気体供給装置、安全性を確保するための環境整備など高コストとなる要因が必要でないため、極めて低コストでカーボンナノチューブを含むナノ粒子を製造することが可能である。【００１３】本製造方法によれば放電時に発生するナノ粒子以外の質量の大きな不純物質は、ナノ粒子との質量差により泡膜を通過し容器の底に沈殿する。よって従来製造方法での不純物を除去するための複雑な精製工程を必要としない。【００１４】以上から本製造方法は短時間で効率よくナノ粒子を製造することができる特徴がある。本発明により材料、化学、工業、触媒など幅広い分野での研究の活発化が期待できる。
【発明の効果】
【００１５】本発明によれば、泡中でのアーク放電によってカーボンナノチューブやナノホーンなどのナノ粒子を低コストで短時間に製造することが可能である。
【発明を実施するための最良の形態】
【００１６】図１に本製造法の装置図を示す。直流電源５から接続された正極２、負極３の２つの炭素電極を容器１に満たされた泡４中に配置した後、直流電源５により電極間に直流を印加し炭素電極間アーク放電を発生する。【００１７】反応媒質には常温のビールを注いだときに発生する泡４を用い、炭素電極には純度９９．９％の炭素ロッドを用いた。反応媒体として用いる泡４には液体と気体が反応して生ずる泡や、液体を注いだときに自然に発生する気泡などを挙げることができる。電極間のアーク放電は直流１５Ｖ、１５Ａで、放電時間は２秒から１０秒程度の短時間で行った。【００１８】炭素電極間に直流通電すると音と閃光とともに泡中でアーク放電が開始する。泡で蓋をした状態の密閉空間中で放電反応が持続し、時間の経過とともに表面の泡が膨らむ。しかし、泡膜間に表面張力が働くことにより泡膜が破れることなく、蒸発気体が閉じ込められた状態でさらに放電が持続する。【００１９】密閉された気泡内部では高温の放電エネルギーによりプラズマを形成しており、炭素電極表面より瞬間的に気化した炭素物質が、カーボンナノチューブやナノオニオンなどのナノ粒子を再形成し、負極表面に数万本／１００μｍ２の高密度で堆積する。このクラスター状の堆積物は、そのほとんどが放射状に成長した中空のカーボンナノチューブをはじめとするナノオニオン等のナノ粒子から構成されるため、クラスター自身の質量はきわめて小さく、反応媒質である気泡中を飛行した後、泡幕にトラップされ数１００マイクロメートル四方の黒色の微粒子物質や繊維状物質として目視で観測される。【００２０】数秒間の放電終了後、内部の気体が冷却されて収縮することにより、上部表面の泡が破れ、閉じ込められていた放電時の蒸発物が気体となり上昇すると同時に一部の微粒子が泡幕に付着する。放電中心部では直径５センチほどの球形の空間ができており、内部の泡幕表面には黒色の蜘蛛の巣状の繊維状物質や、微粒子物質が多数付着していた。【００２１】図２に放電終了直後の泡の写真を示す。放電後の白い泡の表面には高温により有機物が焼けたと思われる茶色の物質とともに蜘蛛の巣状の黒色の繊維状物質や黒色のクラスター状粒子が付着する。泡に付着したこれらの物質を、マイクログリッドで採取し透過電子顕微鏡による観察を行ったところ図３、図４、図５に示すような長さの比較的長い多層カーボンナノチューブが高密度で観察された。同時に図１１に示すナノホーンやナノオニオンも多数観察された。【００２２】以上の方法により、カーボンナノチューブを含むナノ粒子を製造した。特に、従来方法に比べ低コストで製造可能であり、真空環境を用いないため操作の自由度が高く、短時間でカーボンナノチューブを含むナノ粒子を製造することができ、大量生産を目的とする技術に応用可能である。
【実施例】
【００２３】以下、本発明の実施例を図面に基づいて説明する。図１は本実施例に係わるカーボンナノチューブを含むナノ粒子を製造する装置の構成図である。図１に示すように容器１には常温のビールを注いだ際に生じる高密度の泡４で満たされており、カーボンロッドを電極とした正負２つの電極を泡中の任意の位置に配置する。【００２４】本実施例では反応媒体となる泡４に、ビール３５０ｍｌを注いで得られる泡を用いた。容器１には５００ｍｌのガラス製ビーカーを用いた。正負の電極には外径５ｍｍφ、長さ５０ｍｍ、炭素９９．９％からなる高純度カーボンロッドを用いた。【００２５】直流電源５に接続した正極２、負極３の２つのカーボンロッドを泡中に配置し正負の電極を数ミリの距離で接近させ放電を開始する。【００２６】数秒間、泡の中心部において閃光とともに放電が持続し、電極間より発生する蒸発気体により泡の上部表面が膨らみだす。しかし、泡膜間の表面張力により泡が破れることなく、蒸発気体が閉じ込められた状態でさらに放電が持続する。【００２７】放電終了後、内部の気体が冷却され収縮すると同時に、上部表面の泡が破れ蒸発気体が上昇する。【００２８】放電中心部の泡膜には多数の黒色の粒子や繊維状の物質が付着しており、これらの物質中にカーボンナノチューブを含むカーボンナノ粒子が高密度で形成される。図３から図１３に本製造方法により作製したナノ粒子の透過電子顕微鏡写真を示す。【００２９】電極表面に生成され浮遊する物質のうち、質量の大きな炭素片はいくつもの泡膜を貫通しビーカーの底に沈殿する。しかし、比較的質量の小さいナノ粒子は網目状の泡膜にトラップされ黒色の微粒子物質として泡に付着する。また放電時に炭素電極より蒸発する気体状の浮遊物は泡膜に付着した後、水分子と混合され繊維状物質として形成される。【００３０】この微小粒子を採取し透過電子顕微鏡により観察すると、粒子を構成する物質のうち８０パーセント前後が直径数１０ナノメートル前後で長さが数１０マイクロメートル前後の高アスペクト比をもつ直線状の多層カーボンナノチューブであった。残りの２０パーセント前後は、ナノホーンやナノオニオンであった。また、球状の物質が密集して存在する部分があり、電子顕微鏡の倍率を上げ観察したところ、カーボンナノチューブが数回折れ曲がった状態で形成された直径数１００ナノメートル前後の多角形状の物質であった。この多角形状の物質をナノフラワーと呼ぶことにする。【００３１】図３、図４、図５に示すように、本例によれば高密度のカーボンナノチューブが得られる。図６は、図５のカーボンナノチューブの拡大写真である。【００３２】図７、図８に示すように、本例によれば高密度のナノフラワーが得られる。図９、図１０は図８のナノフラワーの拡大写真である。【００３３】図１１、図１２、図１３、に示すように、本例によればナノホーンやナノオニオンが得られる。図１２はナノホーンの拡大写真、図１３はナノオニオンの拡大写真である。【００３４】以上の方法により得られたカーボンナノチューブをはじめとするナノ粒子は、電極間放電により高温で蒸発した炭素粒子が、負極表面において瞬間的に冷却、再形成された後、負極より剥離し泡膜に付着したものであ���。
【産業上の利用可能性】
【００３５】本発明によれば、カーボンナノチューブやカーボンナノホーン、ナノオニオン、ナノフラワーを高密度で短時間に製造することができる。本発明の方法により材料、化学、工業、触媒など広い分野での応用が期待できる。また、従来の製造コストに比べ低コストであるため、カーボンナノチューブをはじめとするナノ粒子の大量生産を目的とする技術に応用可能である。さらに、放電中に生成するカーボンナノチューブをはじめとするナノ粒子を直接観測可能であるため、ナノ粒子の生成原理の解明手段として化学的研究の活発化が期待できる。
【図面の簡単な説明】
【００３６】
【図１】カーボンナノチューブの製造装置の構成図である。
【図２】放電終了後の気泡表面の写真である。
【図３】気泡中での放電により製造したカーボンナノチューブの透過型電子顕微鏡写真である。
【図４】気泡中での放電により製造したカーボンナノチューブの透過型電子顕微鏡写真である。
【図５】気泡中での放電により製造したカーボンナノチューブの透過型電子顕微鏡写真である。
【図６】気泡中での放電により製造したカーボンナノチューブの透過型電子顕微鏡写真である。
【図７】気泡中での放電により製造したナノフラワーの透過型電子顕微鏡写真である。
【図８】気泡中での放電により製造したナノフラワーの透過型電子顕微鏡写真である。
【図９】気泡中での放電により製造したナノフラワーの透過型電子顕微鏡写真である。
【図１０】気泡中での放電により製造したナノフラワーの透過型電子顕微鏡写真である。
【図１１】気泡中での放電により製造したナノホーンとナノオニオンの透過型電子顕微鏡写真である。
【図１２】気泡中での放電により製造したナノホーンの透過型電子顕微鏡写真である。
【図１３】気泡中での放電により製造したナノオニオンの透過型電子顕微鏡写真である。
【図１４】従来方法における装置の構成図である。
【符号の説明】
【００３７】１…容器
２…正極
３…負極
４…泡
５…直流電源
６…不活性気体
７…電源
８…密閉容器
９…真空装置
１０…外部気体供給装置
【図１】
2005298313.tif 000003
【図２】
2005298313.tif 000004
【図３】
2005298313.tif 000005
【図４】
2005298313.tif 000006
【図５】
2005298313.tif 000007
【図６】
2005298313.tif 000008
【図７】
2005298313.tif 000009
【図８】
2005298313.tif 000010
【図９】
2005298313.tif 000011
【図１０】
2005298313.tif 000012
【図１１】
2005298313.tif 000013
【図１２】
2005298313.tif 000014
【図１３】
2005298313.tif 000015
【図１４】
2005298313.tif 000016